(57)【要約】【課題】耐熱性、耐久性に優れ、ご飯等の炊飯物を美味しく炊き上げることができるガス炊飯器用内釜を提供すること。【解決手段】ガス炊飯器用内釜２は、ガス炊飯器本体１の内釜保持部１１内に収容し、燃焼火炎Ｈによって直接加熱して使用するものである。内釜２は、容器形状の基材３の表面を釉薬層４によって被覆してなり、基材３及び釉薬層４は、いずれもセラミックス材料からなる。基材３は、熱膨張係数が１．０×１０-6／℃〜３．０×１０-6／℃であると共に吸水率が２．０〜８．０％である。釉薬層４は、熱膨張係数が２．０×１０-6／℃〜５．０×１０-6／℃である。内釜２の内周面２１における釉薬層４の表面には、炊飯目安となる凸状目盛り５が設けてあり、凸状目盛り５は、ガラス材料と無機顔料との混合物を焼き付けてなる。【選択図】図２
2007175095.tif 000002
【特許請求の範囲】
【請求項１】
ガス炊飯器本体の内釜保持部内に収容し、燃焼火炎によって直接加熱されるガス炊飯器用内釜において、
該内釜は、容器形状の基材の表面を釉薬層によって被覆してなり、該基材及び該釉薬層は、いずれもセラミックス材料からなり、
上記基材は、熱膨張係数が１．０×１０-6／℃〜３．０×１０-6／℃であると共に吸水率が２．０〜８．０％であり、
上記釉薬層は、熱膨張係数が２．０×１０-6／℃〜５．０×１０-6／℃であり、
上記内釜の内周面における上記釉薬層の表面には、炊飯目安となる凸状目盛りが設けてあり、該凸状目盛りは、ガラス材料と無機顔料との混合物を焼き付けてなることを特徴とするガス炊飯器用内釜。
【請求項２】
請求項１において、上記内釜は、その上端開口部に、セラミックス材料からなる上蓋を配置するよう構成してあり、上記炊飯器本体から取り出した際に、おひつ釜としての機能を備えていることを特徴とするガス炊飯器用内釜。
【請求項３】
請求項１又は２において、上記基材を構成するセラミックス材料は、β−スポジューメン、β−ユークリプタイト及びコーディエライトのうちの１種又は２種以上と、ムライト及び石英とを含有してなり、
上記釉薬層を構成するセラミックス材料は、β−スポジューメン、β−ユークリプタイト及びコーディエライトのうちの１種又は２種以上と、ムライト、石英、硼素系ガラス及び無機顔料とを含有してなることを特徴とするガス炊飯器用内釜。
【発明の詳細な説明】
【技術分野】
【０００１】
本発明は、炊飯器本体の内釜保持部内に収容するガス炊飯器用内釜に関する。
【背景技術】
【０００２】
現在普及している家庭用又は業務用の電気式炊飯器又はガス炊飯器等は、一般に米と水とを入れて加熱する内釜を備えている。内釜は、ほとんどが鉄又はアルミ合金等の金属で作られており、その表面は、焦げ付き防止や汚れを落とし易くする目的で、フッ素樹脂加工が施されていることが多い。
しかし、フッ素樹脂加工によって形成したフッ素被膜は、炊飯の繰り返しや洗浄の繰り返しにより傷ついてしまう。また、長期間でみるとフッ素被膜が剥がれるおそれがあり、この場合には、剥がれたフッ素被膜が炊飯物に混ざったり、焦げ付きが容易に発生してしまうおそれがある。
【０００３】
一方最近、おいしいものを食したい高級本物志向から、セラミックスで作製された内釜が使われ始めている。この内釜はセラミックスで作られているので、従来の金属製の釜よりも保温性に優れており、加熱されたセラミックスが出す遠赤外線の効果により、炊飯物を美味しく炊き上げることができると考えられる。
【０００４】
セラミックス製の内釜を用いた炊飯器としては、例えば、特許文献１に開示された誘導加熱式炊飯器がある。この誘導加熱式炊飯器においては、内鍋をセラミックスから作製し、内鍋において加熱手段に対向する部位をセラミックスと金属との多層構造から形成し、この金属に温度センサを当接させている。
また、特許文献２には、加熱される鉄等の金属製の外釜と、この外釜に出し入れ自在な多孔質の素焼き製内釜とから構成したおひつ釜が開示されている。このおひつ釜においては、素焼き製内釜を用いることにより、外釜からフッ素樹脂等の内面被覆が剥がれたときでも、この剥がれた内面被覆がご飯に混ざらないようにしている。また、このおひつ釜においては、既存のおひつ釜を流用し、既存のおひつ釜に素焼き製内釜を配置して使用することも考慮されている。
【０００５】
しかしながら、ガス燃料を用いて炊飯を行うガス炊飯器に、セラミックス製の内釜を適用する際には、内釜を構成するセラミックス材料の物性が重要である。すなわち、ガス炊飯器においては、内釜が燃焼火炎によって直接加熱されることになるため、ご飯等の炊飯物を美味しく炊き上げるためには、内釜が燃焼火炎と接触することによって炊飯物が受ける影響を考慮する必要がある。なお、特許文献２のおひつ釜においては、素焼き製内釜は、燃焼火炎によって直接加熱されない。
また、セラミックス製の内釜の耐久性を向上させるためには、セラミックスの基材の表面に適切な物性の釉薬を施すことが必要である。
【０００６】
【特許文献１】特開２００５−３０４７０９号公報
【特許文献２】特開平９−５６５８０号公報
【発明の開示】
【発明が解決しようとする課題】
【０００７】
本発明は、かかる従来の問題点に鑑みてなされたもので、耐熱性、耐久性に優れ、ご飯等の炊飯物を美味しく炊き上げることができるガス炊飯器用内釜を提供しようとするものである。
【課題を解決するための手段】
【０００８】
本発明は、ガス炊飯器本体の内釜保持部内に収容し、燃焼火炎によって直接加熱されるガス炊飯器用内釜において、
該内釜は、容器形状の基材の表面を釉薬層によって被覆してなり、該基材及び該釉薬層は、いずれもセラミックス材料からなり、
上記基材は、熱膨張係数が１．０×１０-6／℃〜３．０×１０-6／℃であると共に吸水率が２．０〜８．０％であり、
上記釉薬層は、熱膨張係数が２．０×１０-6／℃〜５．０×１０-6／℃であり、
上記内釜の内周面における上記釉薬層の表面には、炊飯目安となる凸状目盛りが設けてあり、該凸状目盛りは、ガラス材料と無機顔料との混合物を焼き付けてなることを特徴とするガス炊飯器用内釜にある（請求項１）。
【０００９】
本発明のガス炊飯器用内釜は、ガス燃料を用いて炊飯を行うガス炊飯器に用いるものであり、セラミックス材料からなる基材の表面をセラミックス材料からなる釉薬層によって被覆してなる。
そして、本発明の内釜は、基材及び釉薬層の両方をセラミックス材料から構成したことにより、耐熱性に優れている。また、耐熱性に優れていることにより、内釜に燃焼火炎を直接接触させて炊飯を行うことができる。これにより、ご飯等の炊飯物を美味しく炊き上げることができる。
【００１０】
また、本発明の内釜は、基材及び釉薬層がいずれもセラミックス材料からなることにより、基材に対して釉薬層が剥がれ難く、耐久性に優れている。また、本発明の内釜は、金属性の内釜に比べて保温性にも優れている。
また、炊飯目安となる凸状目盛りを、ガラス材料と無機顔料との混合物を焼き付けて形成したことによって、釉薬層に対して剥がれ難くすることができる。
【００１１】
さらに、上記基材の熱膨張係数が１．０×１０-6／℃〜３．０×１０-6／℃であり、上記釉薬層の熱膨張係数が２．０×１０-6／℃〜５．０×１０-6／℃であることにより、基材の表面にセラミックス材料を塗布し焼成して釉薬層を形成したときに、この釉薬層に亀裂や破損等の損傷が発生し難くすることができる。また、上記内釜によって炊飯を行う際にも、釉薬層に損傷が発生し難くすることができる。
【００１２】
また、上記基材の吸水率が２．０〜８．０％であることにより、炊飯を行う前には適度に水分を吸収できると共に、炊飯を行う際には、適切に水分を放出することができる。これにより、ご飯等の炊飯物を美味しく炊き上げることができる。
なお、上記吸水率とは、基材の水分の吸収し易さを示す尺度のことをいい、基材に水分を飽和状態まで吸収させたときの飽和質量をＡ、基材に水分の吸収がないときの乾燥質量をＢとしたとき、（Ａ−Ｂ）／Ｂ×１００％で示される値のことをいう。
【００１３】
それ故、本発明のガス炊飯器用内釜によれば、耐熱性、耐久性に優れ、ご飯等の炊飯物を美味しく炊き上げることができる。
【発明を実施するための最良の形態】
【００１４】
上述した本発明における好ましい実施の形態につき説明する。
本発明において、上記基材の熱膨張係数が１．０×１０-6／℃未満である場合には、基材の表面に釉薬層を焼成した後に、基材と釉薬層との熱膨張差によって、釉薬層に亀裂が入り、この釉薬層が剥離するおそれがある。一方、上記基材の熱膨張係数が３．０×１０-6／℃を超える場合には、内釜として使用する際に急冷されたとき、基材に亀裂や破損等が発生するおそれがある。
【００１５】
また、上記基材の吸水率が２．０％未満である場合には、内釜として使用する際に、基材が水分を含んだまま急加熱されたときに、この基材に水分の気化膨張による亀裂や破損等が発生するおそれがある。一方、上記基材の吸水率が８．０％を超える場合には、基材の強度が劣化し、基材に衝撃等による亀裂や破損等が発生するおそれがある。
【００１６】
上記釉薬層の熱膨張係数が２．０×１０-6／℃未満である場合には、釉薬層の表面の光沢、平滑性等が悪化するおそれがある。一方、上記釉薬層の熱膨張係数が５．０×１０-6／℃を超える場合には、基材の表面に釉薬層を焼成した後に、基材と釉薬層との熱膨張差によって、釉薬層に亀裂が入り、この釉薬層が剥離するおそれがある。
【００１７】
上記無機顔料としては、例えば、黒（Ｃｒ−Ｆｅ、Ｃｏ−Ｍｎ−Ｃｒ−Ｆｅ、Ｃｏ−Ｎｉ−Ｃｒ−Ｆｅ、Ｃｏ−Ｎｉ−Ｃｒ−Ｆｅ−Ｍｎ等）、グレー（Ｓｎ−Ｓｂ、Ｓｎ−Ｓｂ−Ｖ等）、黄（Ｓｎ−Ｖ、Ｚｒ−Ｖ、Ｚｒ−Ｓｉ−Ｐｒ、Ｔｉ−Ｃｒ−Ｓｂ、Ｚｒ−Ｓｉ−Ｃｄ−Ｓ、ＣｄＳ等）、茶（Ｚｎ−Ａｌ−Ｃｒ−Ｆｅ、Ｚｎ−Ｍｎ−Ａｌ−Ｃｒ−Ｆｅ等）、緑（Ｃａ−Ｃｒ−Ｓｉ、Ｃｒ−Ａｌ、Ｃｏ−Ｚｎ−Ａｌ−Ｃｒ、Ｚｒ−Ｓｉ−Ｐｒ−Ｖ等）、青（Ｃｏ−Ａｌ−Ｚｎ、Ｃｏ−Ａｌ、Ｃｏ−Ｓｉ、Ｚｒ−Ｓｉ−Ｖ等）、ピンク（Ｍｎ−Ａｌ、Ｃａ−Ｓｎ−Ｓｉ−Ｃｒ、Ｓｎ−Ｃｒ、Ｚｒ−Ｓｉ−Ｆｅ等）、赤（Ｚｒ−Ｓｉ−Ｃｄ−Ｓｅ−Ｓ、Ｃｄ−Ｓｅ−Ｓ等）があり、これらは所望の色を得るように任意の割合で混合することができる。
【００１８】
また、上記内釜は、その上端開口部に、セラミックス材料からなる上蓋を配置するよう構成してあり、上記炊飯器本体から取り出した際に、おひつ釜としての機能を備えていることが好ましい（請求項２）。
この場合には、上記内釜は、ガス炊飯器本体から取り出したときには、上端開口部に上記上蓋を配置して、おひつ釜として使用することができる。そして、この際には、内釜及び上蓋の両方がセラミックス材料から構成してあることにより、内釜を保温性に優れたおひつ釜として使用することができる。
【００１９】
また、上記基材を構成するセラミックス材料は、β−スポジューメン、β−ユークリプタイト及びコーディエライトのうちの１種又は２種以上と、ムライト及び石英とを含有してなり、上記釉薬層を構成するセラミックス材料は、β−スポジューメン、β−ユークリプタイト及びコーディエライトのうちの１種又は２種以上と、ムライト、石英、硼素系ガラス及び無機顔料とを含有してなることが好ましい（請求項３）。
この場合には、各セラミックス材料の組成が適切であり、上記優れた作用効果を有するガス炊飯器用内釜を容易に構成することができる。
【００２０】
また、上記上蓋を構成するセラミックス材料は、β−スポジューメン、β−ユークリプタイト、コーディエライト、ムライト、石英のうちの１種又は２種以上を含有して構成することができる。また、上蓋の表面は、釉薬層によって被覆することが好ましい。この釉薬層は、β−スポジューメン、β−ユークリプタイト、コーディエライト、ムライト、石英のうちの１種又は２種以上と、硼素系ガラス及び無機顔料とを含有するセラミックス材料から構成することができる。
【実施例】
【００２１】
以下に、本発明のガス炊飯器用内釜にかかる実施例につき、図面と共に説明する。
本例のガス炊飯器用内釜２は、図１、図２に示すごとく、ガス炊飯器本体１の内釜保持部１１内に収容し、燃焼火炎Ｈによって直接加熱して使用するものである。この内釜２は、容器形状の基材３の表面を釉薬層４によって被覆してなり、基材３及び釉薬層４は、いずれもセラミックス材料からなる。
【００２２】
図３に示すごとく、上記基材３は、熱膨張係数が１．０×１０-6／℃〜３．０×１０-6／℃であると共に吸水率が２．０〜８．０％である。また、上記釉薬層４は、熱膨張係数が２．０×１０-6／℃〜５．０×１０-6／℃である。また、内釜２の内周面２１における釉薬層４の表面には、炊飯目安となる凸状目盛り５が設けてあり、この凸状目盛り５は、ガラス材料と無機顔料との混合物を焼き付けてなる。
【００２３】
以下に、本例のガス炊飯器用内釜２につき、図１〜図３と共に詳説する。
図１に示すごとく、本例のガス炊飯器本体１は、その底部３１に、ガス燃料Ｆを用いて燃焼を行うバーナー１２を配設してなる。そして、ガス炊飯器の内釜保持部１１内に上記内釜２を収容して炊飯を行うときには、バーナー１２による燃焼火炎Ｈが内釜２の底部３１に接触することにより、この内釜２を加熱することができる。
【００２４】
なお、ガス炊飯器本体１は、炊飯後の炊飯物の保温を行うための保温手段を備えることができる。この保温手段としては、電気式の加熱ヒータ等を用いることができる。
また、ガス炊飯器本体１には、炊飯、保温の制御を行うための操作スイッチを備えた操作パネル１３が設けてある。
【００２５】
図２に示すごとく、上記基材３は、底部３１と、この底部３１の外周端部から環状に立設した側壁部３２とによって形成されている。
上記内釜２の底部３１の下面には、下方へ突出形成した突出部３１１が形成してある。上記釉薬層４は、基材３の表面において突出部３１１の下面３１２以外の全面に被覆してある。そして、セラミックス材料からなる基材３は、突出部３１１の下面３１２から水分を吸い上げ、突出部３１１の下面から水分を放出することができる。
【００２６】
また、同図に示すごとく、本例の内釜２の上端開口部３０（側壁部３２の上方端部）には、径方向へ突出した鍔部３３が形成してあり、この鍔部３３の内側には、セラミックス材料からなる上蓋３５を配置する凹部３３１が形成してある。そして、本例の内釜２は、ガス炊飯器本体１から取り出したときには、上記凹部３３１に上蓋３５を配置して、おひつ釜として使用することができる。この際に、内釜２及び上蓋３５の両方がセラミックス材料から構成してあることにより、内釜２を保温性に優れたおひつ釜として使用することができる。
【００２７】
また、上記基材３を構成するセラミックス材料（基材用セラミックス材料）は、低膨張素地を形成するためのβ−スポジューメン、β−ユークリプタイト、コーディエライト等のセラミックス成分と、ムライト及び石英とを含有してなる。
また、上記釉薬層４を構成するセラミックス材料（釉薬用セラミックス材料）は、低膨張素地を形成するためのβ−スポジューメン、β−ユークリプタイト、コーディエライト等のセラミックス成分と、ムライト及び石英と、焼成後の釉薬層４における表面の平滑性を保つための硼素系ガラスと、着色用の無機顔料とを含有してなる。
【００２８】
基材３を構成するセラミックス材料は、１．０×１０-6／℃〜３．０×１０-6／℃の熱膨張係数の基材３を形成するために、上記セラミックス成分を作り出すためのペタライトを約４０％含有してなる。そして、本例の基材３の熱膨張係数は１．９×１０-6／℃となり、基材３の吸水率は、５．０％となった。
また、釉薬層４を構成するセラミックス材料は、２．０×１０-6／℃〜５．０×１０-6／℃の熱膨張係数の釉薬層４を形成するために、上記セラミックス成分を作り出すためのペタライトを約２０％含有してなる。そして、本例の基材３の熱膨張係数は３．５×１０-6／℃となった。
【００２９】
また、基材３は、上記基材用セラミックス材料を、１０００〜１２００℃で焼成して形成した。釉薬層４は、基材３の表面に上記釉薬用セラミックス材料を塗布し、１１００〜１３００℃で焼成して形成した。釉薬層４は、１００〜３００μｍの厚みに形成した。
また、上記凸状目盛り５は、熱膨張係数が４．５×１０-6／℃〜７．０×１０-6／℃であるガラス材料と無機顔料との混合物を、上記釉薬層４の表面に焼き付けることにより形成した。
【００３０】
より具体的には、凸状目盛り５は、ガラス材料から文字、図形等の装飾図柄を形成した転写用シートを形成し、次いで、この転写用シートをいわゆる転写技法によって釉薬層４の表面に貼り付け、その後、７５０〜１０００℃の温度で焼成して形成した。また、凸状目盛り５は、釉薬層４の表面に対して５〜１００μｍの突出高さで形成した。
【００３１】
本例のガス炊飯器用内釜２は、ガス燃料Ｆを用いて炊飯を行うガス炊飯器に用いるものであり、セラミックス材料からなる基材３の表面をセラミックス材料からなる釉薬層４によって被覆してなる。
そして、本例の内釜２は、基材３及び釉薬層４の両方をセラミックス材料から構成したことにより、耐熱性に優れている。また、耐熱性に優れていることにより、内釜２に燃焼火炎Ｈを直接接触させて炊飯を行うことができる。これにより、ご飯等の炊飯物を美味しく炊き上げることができる。
【００３２】
また、本例の内釜２は、基材３及び釉薬層４がいずれもセラミックス材料からなることにより、基材３に対して釉薬層４が剥がれ難く、耐久性に優れている。また、本例の内釜２は、金属性の内釜２に比べて保温性にも優れている。また、基材３の表面を釉薬層４によって被覆したことにより、内釜２に汚れが付着することを防止し、かつ内釜２内に入れた水が、内釜２の内周面２１から基材３の内部に浸透することを防止することができる。
また、炊飯目安となる凸状目盛り５を、ガラス材料及び無機顔料を焼き付けて形成したことによって、釉薬層４に対して剥がれ難くすることができる。
【００３３】
さらに、基材３の熱膨張係数が１．０×１０-6／℃〜３．０×１０-6／℃であり、釉薬層４の熱膨張係数が２．０×１０-6／℃〜５．０×１０-6／℃であることにより、基材３の表面にセラミックス材料を塗布し焼成して釉薬層４を形成したときに、この釉薬層４に亀裂や破損等の損傷が発生し難くすることができる。また、上記内釜２によって炊飯を行う際にも、釉薬層４に損傷が発生し難くすることができる。
【００３４】
また、基材３の吸水率が２．０〜８．０％であることにより、炊飯を行う前には適度に水分を吸収できると共に、炊飯を行う際には、適切に水分を放出することができる。これにより、ご飯等の炊飯物を美味しく炊き上げることができる。なお、基材３の吸水率は、基材３を構成するセラミックス材料中に形成された気孔等の割合によって変化する。
【００３５】
それ故、本例のガス炊飯器用内釜２によれば、耐熱性、耐久性に優れ、ご飯等の炊飯物を美味しく炊き上げることができる。
【図面の簡単な説明】
【００３６】
【図１】実施例における、ガス炊飯器本体の内釜保持部内に収容したガス炊飯器用内釜を示す説明図。
【図２】実施例における、ガス炊飯器用内釜を示す断面図。
【図３】実施例における、基材の表面に釉薬層を設け、釉薬層の表面に凸状目盛りを設けた状態を示す断面図。
【符号の説明】
【００３７】
１  ガス炊飯器本体
１１  内釜保持部
２  ガス炊飯器用内釜
２１  内周面
３  基材
３５  上蓋
４  釉薬層
５  凸状目盛り
【図１】
2007175095.tif 000003
【図２】
2007175095.tif 000004
【図３】
2007175095.tif 000005